СЫРЬЕВАЯ СМЕСЬ ДЛЯ ИЗГОТОВЛЕНИЯ СТРОИТЕЛЬНЫХ ТЕПЛОИЗОЛЯЦИОННЫХ МАТЕРИАЛОВ
CRUDE MIXTURE FOR PRODUCING HEAT-INSULATING STRUCTURAL MATERIALS

Изобретение относится к промышленности строительных материалов, а именно к составам сырьевых смесей для изготовления строительных теплоизоляционных материалов.
Известна сырьевая смесь, содержащая, мас.%: глина 20,0-40,0; макулатура 0,1-10,0; древесные опилки 0,1-4,5; измельченное стекловолокно 50,0-79,0 [1].
Задачей изобретения является повышение морозостойкости строительных теплоизоляционных материалов, изготовленных из сырьевой смеси.
Технический результат достигается тем, что сырьевая смесь для изготовления строительных теплоизоляционных материалов, включающая глину, макулатуру, древесные опилки, измельченное стекловолокно, дополнительно включает маршалит и дунит, причем компоненты находятся при следующем соотношении, мас.%; глина 77,6-79,5; макулатура 0,1-0,2; древесные опилки 0,1-0,2; измельченное стекловолокно 0,1-0,2; маршалит 14,0-18,0; дунит 4,0-6,0.
В таблице приведены составы сырьевой смеси.
Таблица
Компоненты
Состав, мас.%:
1
2
3
Глина
77,6
78,55
79,5
Макулатура
0,1
0,15
0,2
Древесные опилки
0,2
0,15
0,1
Измельченное стекловолокно
0,1
0,15
0,2
Маршалит
18,0
16,0
14,0
Дунит
4,0
5,0
6,0
Морозостойкость, циклы
80-90
80-90
80-90
Дня приготовления сырьевой смеси может быть использована красножгущаяся глина любых месторождений. Стекловолокно (любого химического состава) нарезают на отрезки 5-15 мм. Используют древесные опилки, просеянные через сетку №5, и макулатуру, измельченную до размера частиц 5-30 мм. Дунит измельчают до прохождения через сетку №008.
Компоненты дозируют в требуемых количествах и смешивают. Смесь увлажняют до 20-24% и формуют из нее изделия (плиты, блоки), которые сушат до влажности не более 6% и обжигают при температуре 1050-1100°С. Возможно нанесение на поверхность изделий до обжига слоя цветной эмали.
Источник информации
1. SU 1379257, С03С 10/00, 1988.